(57)【要約】  複数のセル５を区画形成する隔壁４と、隔壁４を取り囲む外周壁３とを有する柱状のハニカム基材２、外周壁３の外周面８の周方向に沿って外周面８上に隣接配置された複数のヒーター９、外周面８の周方向に沿って配設され、複数のヒーター９を電気的に接続する接続体１１、及びハニカム基材２と複数のヒーター９と接続体１１とを収納する金属ケースを備え、各ヒーター９が、抵抗加熱式ヒーターであり、接続体１１の、外周面８の周方向に直交する断面における断面積が、１０．０〜３０．０ｍｍ２であり、接続体１１の熱膨張係数が、ハニカム基材２の熱膨張係数より３．０×１０−６／℃以上大きいハニカム型加熱装置１を提供する。
2017086019.tif 000002
【特許請求の範囲】
【請求項１】
一方の端面から他方の端面まで延びる複数のセルを区画形成する隔壁と、前記隔壁を取り囲む外周壁とを有する柱状のハニカム基材、
前記外周壁の外側表面である外周面の周方向に沿って当該外周面上に隣接配置された複数のヒーター、
前記外周面の周方向に沿って配設され、前記複数のヒーターを電気的に接続する接続体、及び
前記ハニカム基材と前記複数のヒーターと前記接続体とを収納する金属ケースを備え、
前記各ヒーターが、通電により発熱する抵抗加熱式ヒーターであり、
前記接続体の、前記外周面の周方向に直交する断面における断面積が、１０．０〜３０．０ｍｍ２であり、
前記接続体の熱膨張係数が、前記ハニカム基材の熱膨張係数より３．０×１０−６／℃以上大きい、ハニカム型加熱装置。
【請求項２】
前記接続体に、応力緩和部が設けられている請求項１に記載のハニカム型加熱装置。
【請求項３】
前記応力緩和部が、前記接続体に形成された切り込み部分である請求項２に記載のハニカム型加熱装置。
【請求項４】
前記応力緩和部が、前記接続体に形成された折り曲げ部分である請求項２に記載のハニカム型加熱装置。
【請求項５】
前記接続体が金属板である請求項１〜４の何れか一項に記載のハニカム型加熱装置。
【請求項６】
前記接続体が、Ｎｉ、Ｎｉ基合金及びステンレス鋼からなる群より選択された何れか一種の金属材料で構成されている請求項１〜５の何れか一項に記載のハニカム型加熱装置。
【請求項７】
前記ハニカム基材が、熱伝導率が２０Ｗ／ｍ・Ｋ以上のセラミック材料で構成されている請求項１〜６の何れか一項に記載のハニカム型加熱装置。
【請求項８】
前記複数のヒーターが、電気的に直列又は並列に接続されており、２００Ｖ以上の高電圧を通電できるような電気抵抗を有する請求項１〜７の何れか一項に記載のハニカム型加熱装置。
【請求項９】
前記各ヒーターが、前記各ヒーターから前記ハニカム基材へ電流が流れるのを防止するための絶縁機能を有する請求項１〜８の何れか一項に記載のハニカム型加熱装置。
【請求項１０】
前記ハニカム基材の長さ方向に直交する断面において、前記ハニカム基材の前記外周面上に配置されている前記各ヒーターの中心角が、１８０゜以下である請求項１〜９の何れか一項に記載のハニカム型加熱装置。
【請求項１１】
前記外周壁の厚さが、前記隔壁の厚さよりも厚い請求項１〜１０の何れか一項に記載のハニカム型加熱装置。
【請求項１２】
前記ハニカム基材に、ストレスレリーフが形成されている請求項１〜１１の何れか一項に記載のハニカム型加熱装置。
【請求項１３】
前記ハニカム基材に排ガス浄化用の触媒を担持させた請求項１〜１２の何れか一項に記載のハニカム型加熱装置。
【請求項１４】
請求項１３に記載のハニカム型加熱装置を、エンジンから排出される排ガスの排気経路に設置し、前記エンジンの始動前に前記各ヒーターへの通電を開始することにより前記各ヒーターを発熱させて、排ガス浄化用の触媒を担持させた前記ハニカム基材を、前記触媒の触媒活性温度以上の温度に昇温させるハニカム型加熱装置の使用方法。
【発明の詳細な説明】
【技術分野】
【０００１】
本発明は、自動車等のエンジンから排出される排ガスの排気経路に設置され、排ガス浄化用の触媒を、その活性温度まで早期に昇温させるためのハニカム型加熱装置と、その使用方法とに関する。
【背景技術】
【０００２】
従来、自動車等のエンジンから排出される排ガス中に含まれるＨＣ、ＣＯ、ＮＯｘ等の有害物質の浄化処理のため、ハニカム構造体に触媒を担持したものが使用されている。このように、ハニカム構造体に担持した触媒によって排ガスを処理する場合、触媒をその活性温度まで昇温する必要があるが、エンジン始動時には、触媒が活性温度に達していないため、排ガスが十分に浄化されないという問題があった。特に、プラグインハイブリッド車（ＰＨＥＶ）やハイブリッド車（ＨＶ）は、その走行に、モーターのみによる走行を含むことから、エンジン始動頻度が少なく、エンジン始動時の触媒温度が低いため、エンジン始動直後の排ガス浄化性能が悪化し易い。【０００３】
この問題を解決するため、導電性セラミックスからなるハニカム構造体に電極を配設し、通電によりハニカム構造体自体を発熱させることで、触媒をエンジン始動前に活性温度まで昇温できるようにした電気加熱触媒（ＥＨＣ）が提案されている（特許文献１参照）。【０００４】
また、ハニカム構造体の外周壁を取り囲むように、筒状の抵抗加熱式ヒーターを配置し、ハニカム構造体の外周壁の壁面を加熱することで、内部のセル構造物に熱を伝達するようにした加熱装置も提案されている（特許文献２参照）。
【先行技術文献】
【特許文献】
【０００５】
【特許文献１】特開２０１０−２２９９７６号公報
【特許文献２】特開２０１３−２３８１１６号公報
【発明の概要】
【発明が解決しようとする課題】
【０００６】
しかしながら、通電によりハニカム構造体自体を発熱させる方式では、振動等によりハニカム構造体に軽度のクラックが生じただけでも、ハニカム構造体内を流れる電流の経路が変化して、温度の低下や温度分布の変化が生じるため、耐久性が十分とは言えない。また、この方式において、ハニカム構造体は、その外周に断熱材（把持材）が巻き付けられ、筒状の金属ケース内に収納された状態で使用されるが、断熱材が水分を吸収（吸水）すると、ハニカム構造体に通電した際に、漏電や短絡が生じるおそれが有る。即ち、エンジン遮断後に排気系に残留する水蒸気は排気系で結露するため、排気系に断熱材のような吸水部材があると、結露により生じた水分が吸水部材（断熱材）に集まってくる傾向がある。そして、そのような水分を断熱材が吸水すると、断熱材の電気絶縁性が低下し、その結果、吸水した断熱材により漏電・短絡事故が生じ得る。【０００７】
一方、ハニカム構造体の外周壁を取り囲むように、筒状の抵抗加熱式ヒーターを配置する方式では、ハニカム構造体は、外部のヒーターによって加熱されるため、振動等によりハニカム構造体に軽度のクラックが生じても、ハニカム構造体の温度変化は少ない。しかし、筒状のヒーターは、熱応力による破損が生じ易い。そして、単一（一体構造）の抵抗加熱式ヒーターによる加熱では、そのヒーターが破損して通電できなくなると、ハニカム構造体全体が全く加熱されなくなる。【０００８】
このような問題を解決する手段として、ハニカム構造体の外周壁を取り囲むように、複数の抵抗加熱式ヒーターを配置することが考えられる。この場合、複数のヒーターに纏めて通電するため、それら複数のヒーター間を電気的に接続する接続体が必要になる。通常、この種の加熱装置は、ハニカム構造体とヒーターとが筒状の金属ケースに収納された状態で使用され、ヒーターの発熱時には、金属ケース内の温度は、５００〜１０００℃程度になる。よって、金属ケースの内部で、ヒーター間の接続を行う場合、接続体の溶断を防ぐため、ある程度、熱容量が大きく、温度上昇し難い接続体を用いる必要がある。しかしながら、接続体は、断面積を増大させるなどして熱容量を大きくすると、それに伴って剛性が高くなる。そして、接続体に高剛性のものを用いると、接続体と当該接続体により接続された複数のヒーターとによって、ハニカム構造体が強く拘束されてしまう。このため、ハニカム構造体がヒーターにより加熱され熱膨張する際に、接続体と当該接続体により接続された複数のヒーターとから、ハニカム構造体に高い応力が加わり、その結果、ハニカム構造体の破損が生じる。【０００９】
一方、接続体に低剛性のものを用いると、接続体によるヒーター間の拘束力が弱まるため、前記のような応力を緩和でき、当該応力によるハニカム構造体の破損を防止することができる。しかしながら、そのような低剛性の接続体は、通常、熱容量が小さいため、高温環境となる金属ケースの内部では、ヒーターの熱によって溶断し易い。【００１０】
本発明は、このような事情に鑑みてなされたものである。即ち、本発明は、ハニカム構造体（ハニカム基材）の外周壁を取り囲む複数のヒーター間の接続を、金属ケースの内部で行っても、ハニカム基材の破損や接続体の溶断が生じ難いハニカム型加熱装置とその使用方法とを提供することを目的とする。
【課題を解決するための手段】
【００１１】
上記目的を達成するため、本発明によれば、以下のハニカム型加熱装置及びその使用方法が提供される。【００１２】
［１］  一方の端面から他方の端面まで延びる複数のセルを区画形成する隔壁と、前記隔壁を取り囲む外周壁とを有する柱状のハニカム基材、前記外周壁の外側表面である外周面の周方向に沿って当該外周面上に隣接配置された複数のヒーター、前記外周面の周方向に沿って配設され、前記複数のヒーターを電気的に接続する接続体、及び前記ハニカム基材と前記複数のヒーターと前記接続体とを収納する金属ケースを備え、前記各ヒーターが、通電により発熱する抵抗加熱式ヒーターであり、前記接続体の、前記外周面の周方向に直交する断面における断面積が、１０．０〜３０．０ｍｍ２であり、前記接続体の熱膨張係数が、前記ハニカム基材の熱膨張係数より３．０×１０−６／℃以上大きいハニカム型加熱装置。【００１３】
［２］  前記接続体に、応力緩和部が設けられている［１］に記載のハニカム型加熱装置。【００１４】
［３］  前記応力緩和部が、前記接続体に形成された切り込み部分である［２］に記載のハニカム型加熱装置。【００１５】
［４］  前記応力緩和部が、前記接続体に形成された折り曲げ部分である［２］に記載のハニカム型加熱装置。【００１６】
［５］  前記接続体が金属板である［１］〜［４］の何れかに記載のハニカム型加熱装置。【００１７】
［６］  前記接続体が、Ｎｉ、Ｎｉ基合金及びステンレス鋼からなる群より選択された何れか一種の金属材料で構成されている［１］〜［５］の何れかに記載のハニカム型加熱装置。【００１８】
［７］  前記ハニカム基材が、熱伝導率が２０Ｗ／ｍ・Ｋ以上のセラミック材料で構成されている［１］〜［６］の何れかに記載のハニカム型加熱装置。【００１９】
［８］  前記複数のヒーターが、電気的に直列又は並列に接続されており、２００Ｖ以上の高電圧を通電できるような電気抵抗を有する［１］〜［７］の何れかに記載のハニカム型加熱装置。【００２０】
［９］  前記各ヒーターが、前記各ヒーターから前記ハニカム基材へ電流が流れるのを防止するための絶縁機能を有する［１］〜［８］の何れかに記載のハニカム型加熱装置。【００２１】
［１０］  前記ハニカム基材の長さ方向に直交する断面において、前記ハニカム基材の前記外周面上に配置されている前記各ヒーターの中心角が、１８０゜以下である［１］〜［９］の何れかに記載のハニカム型加熱装置。【００２２】
［１１］  前記外周壁の厚さが、前記隔壁の厚さよりも厚い［１］〜［１０］の何れかに記載のハニカム型加熱装置。【００２３】
［１２］  前記ハニカム基材に、ストレスレリーフが形成されている［１］〜［１１］の何れかに記載のハニカム型加熱装置。【００２４】
［１３］  前記ハニカム基材に排ガス浄化用の触媒を担持させた［１］〜［１２］の何れかに記載のハニカム型加熱装置。【００２５】
［１４］  ［１３］に記載のハニカム型加熱装置を、エンジンから排出される排ガスの排気経路に設置し、前記エンジンの始動前に前記各ヒーターへの通電を開始することにより前記各ヒーターを発熱させて、排ガス浄化用の触媒を担持させた前記ハニカム基材を、前記触媒の触媒活性温度以上の温度に昇温させるハニカム型加熱装置の使用方法。
【発明の効果】
【００２６】
本発明のハニカム型加熱装置においては、接続体の断面積を、１０．０〜３０．０ｍｍ２の範囲としている。これにより、金属ケース内部という高温環境下での接続体の溶断を防止できる。また、接続体の剛性が高くなりすぎないため、接続体と当該接続体により接続された複数のヒーターとによる、ハニカム基材の拘束力を低下させることができる。そして、その結果、ハニカム基材がヒーターにより加熱され熱膨張する際に、接続体と当該接続体により接続された複数のヒーターとから、ハニカム基材に加わる応力が緩和され、当該応力によるハニカム基材の破損を防止できる。また、本発明のハニカム型加熱装置においては、接続体の熱膨張係数が、ハニカム基材の熱膨張係数より３．０×１０−６／℃以上大きくなるようにしている。これにより、ハニカム基材がヒーターにより加熱され熱膨張する際に、接続体が、ハニカム基材より大きく熱膨張する。そして、その結果、ハニカム基材がヒーターにより加熱され熱膨張する際に、接続体と当該接続体により接続された複数のヒーターとから、ハニカム基材に加わる応力が緩和され、当該応力によるハニカム基材の破損を防止できる。【００２７】
また、本発明のハニカム型加熱装置の使用方法によれば、エンジン始動前に各ヒーターへの通電を開始することにより各ヒーターを発熱させて、排ガス浄化用の触媒を担持させたハニカム基材を、触媒の触媒活性温度以上の温度に昇温させることができる。そして、その結果、エンジン始動直後から、活性化した触媒により、排ガス中に含まれる有害成分を効率良く浄化することが可能となる。
【図面の簡単な説明】
【００２８】
【図１】本発明のハニカム型加熱装置の実施形態の一例を示し、金属ケースの内部の構造を、ハニカム基材の長さ方向と直交する方向から見た概略説明図である。
【図２】図１のＡ−Ａ’断面図である。
【図３】本発明のハニカム型加熱装置に使用されるヒーターの一例を示す概略断面図である。
【図４】応力緩和部の一例を示す概略平面図である。
【図５】応力緩和部の他の一例を示す概略断面図である。
【図６】ストレスレリーフが形成されたハニカム基材の一例を示す概略平面図である。
【図７】ヒーターの中心角について説明するための概略断面図である。
【発明を実施するための形態】
【００２９】
以下、本発明を具体的な実施形態に基づき説明するが、本発明は、それらの実施形態に限定されて解釈されるものではなく、本発明の趣旨を逸脱しない範囲で、当業者の通常の知識に基づいて、適宜設計の変更、改良等を加え得るものである。
【００３０】
（１）ハニカム型加熱装置：
図１は、本発明のハニカム型加熱装置の実施形態の一例を示し、金属ケースの内部の構造を、ハニカム基材の長さ方向と直交する方向から見た概略説明図である。図２は、図１のＡ−Ａ’断面図である。これら図１及び図２に示すように、本発明のハニカム型加熱装置１は、ハニカム基材２と、複数のヒーター９と、接続体１１と、金属ケース１５とを備える。
【００３１】
ハニカム基材２は、柱状で、一方の端面６から他方の端面７まで延びる複数のセル５を区画形成する隔壁４と、隔壁４を取り囲む外周壁３とを有する。セル５は、排ガス等の流体の流路となる。複数のヒーター９は、ハニカム基材２の外周壁３の外側表面（外部に露出している側の面）である外周面８の周方向に沿って、外周面８上に隣接配置されている。各ヒーター９は、通電のための電極２１を有し、通電により発熱する抵抗加熱式ヒーターである。複数のヒーター９は、接続体１１によって電気的に接続されている。本実施形態では、図１に示すように、２つの接続体１１ａ、１１ｂが配設されている。これら２つの接続体の内、一方の接続体１１ａは、各ヒーター９の陽極側の電極２１ａに接続され、他方の接続体１１ｂは、各ヒーター９の陰極側の電極２１ｂに接続されている。これら２つの接続体１１ａ、１１ｂには、それぞれ電線３０ａ、３０ｂの一端が電気的に接続されている。電線３０ａ、３０ｂの他の一端は、金属ケース１５の外部に引き出されて、電源に接続されている。電源から、これら電線３０ａ、３０ｂを介し、接続体１１ａ、１１ｂを通じて各ヒーター９に通電することにより、各ヒーター９を発熱させることができる。
【００３２】
金属ケース１５は、ハニカム基材２と複数のヒーター９と接続体１１とを収納する筒状で金属製の構造体である。接続体１１は、ハニカム基材２の外周面８に沿って配設され、金属ケース１５の内部において、各ヒーター９の電極２１と電気的に接続されている。
【００３３】
本発明のハニカム型加熱装置１においては、接続体１１の、ハニカム基材２の外周面８の周方向に直交する断面における断面積（以下、単に「接続体の断面積」という場合がある。）が、１０．０〜３０．０ｍｍ２である。尚、図１に示すように、ハニカム型加熱装置１が、接続体１１を複数有する場合においては、個々の接続体１１の断面積が、それぞれ前記範囲に含まれる必要が有る。接続体１１の断面積を１０．０ｍｍ２以上とすることにより、接続体１１に適度な熱容量を持たせることができる。このため、接続体１１の過剰な温度上昇が抑制され、金属ケース１５内部という高温環境下において、接続体１１の溶断を効果的に防止できる。また、接続体１１の断面積を３０．０ｍｍ２以下とすることにより、接続体１１の剛性が高くなりすぎるのを防ぐことができる。このため、接続体１１と接続体１１により接続された複数のヒーター９とによる、ハニカム基材２の拘束力を低下させることができる。そして、その結果、ハニカム基材２がヒーター９により加熱され熱膨張する際に、接続体１１と接続体１１により接続された複数のヒーター９とから、ハニカム基材２に加わる応力が緩和され、当該応力によるハニカム基材２の破損を効果的に防止できる。本発明のハニカム型加熱装置１において、接続体１１の断面積は、２０〜３０ｍｍ２であることが好ましく、２０〜２５ｍｍ２であることがより好ましい。
【００３４】
また、本発明のハニカム型加熱装置１においては、接続体１１の熱膨張係数が、ハニカム基材２の熱膨張係数より３．０×１０−６／℃以上大きくなるようにしている。これにより、ハニカム基材２がヒーター９により加熱され熱膨張する際に、接続体１１が、ハニカム基材２より大きく熱膨張する。そして、その結果、ハニカム基材２がヒーター９により加熱され熱膨張する際に、接続体１１と接続体１１により接続された複数のヒーター９とから、ハニカム基材２に加わる応力が緩和され、当該応力によるハニカム基材２の破損を効果的に防止できる。本発明のハニカム型加熱装置１においては、接続体１１の熱膨張係数が、ハニカム基材２の熱膨張係数より６．０×１０−６／℃以上大きくなるようにすることが好ましく、１２．０×１０−６／℃以上大きくなるようにすることがより好ましい。尚、本発明において、接続体及びハニカム基材の熱膨張係数は、線膨張係数測定装置（ＴＭＡ）を用いて室温〜８００℃までの寸法変化を測定するという方法で求めた値である。
【００３５】
また、本発明のハニカム型加熱装置１においては、複数のヒーター９によってハニカム基材２を加熱するため、一部のヒーター９が破損して発熱しなくなったとしても、残りの発熱可能なヒーター９で、ハニカム基材２を加熱することができる。
【００３６】
更に、本発明のハニカム型加熱装置１に使用される複数のヒーター９は、ハニカム基材２の外周面８の周方向において隣接しているものの、互いに分断された分割構造となっているため、個々のヒーター９には大きな熱応力が生じ難い。このため、これら複数のヒーター９は、特許文献２に開示されているような、筒状で単一のヒーターに比べ、熱応力による破損が起こり難く、耐久性に優れる。
【００３７】
本発明のハニカム型加熱装置１に使用されるヒーター９の数は、複数であればよく、上限数は特に限定されないが、装置の組み立て易さ等を考慮すると、２〜８個程度とすることが好ましい。外周面が湾曲したハニカム基材（例えば円柱状のハニカム基材）を用いる場合には、図２等に示すように、ヒーター９に、ハニカム基材２の外周面８と同程度に湾曲した凹円弧状の面１０が形成されていることが好ましい。この凹円弧状の面１０は、ハニカム基材２の外周面８と対向する面である。このような面１０を形成することにより、ヒーター９をハニカム基材２の外周面８上に配置したときに、ヒーター９と外周面８との間に隙間が生じ難くなり、ヒーター９の熱がハニカム基材２に効率良く伝達される。
【００３８】
また、本発明のハニカム型加熱装置１は、ハニカム基材２の周方向において、外周面８の５０％以上がヒーター９により覆われている部分を有していることが好ましい。更に、本発明のハニカム型加熱装置１には、この「ハニカム基材２の周方向において、外周面８の５０％以上がヒーター９により覆われている部分」が、ハニカム基材２の長さ方向において、ハニカム基材２の全長の６０％以上の長さに渡って存在することが好ましい。ハニカム基材２の外周面８において、ヒーター９により覆われる領域を、このように設定することにより、ハニカム基材２を目標とする温度まで加熱し易くなる。
【００３９】
通常、本発明のハニカム型加熱装置１を、自動車に搭載して使用する場合、ヒーター９の通電に、自動車の電気系統に使用される電源が共通で使用され、例えば２００Ｖという高い電圧の電源が用いられる。このため、本発明のハニカム型加熱装置１においては、複数のヒーター９が、電気的に直列又は並列に接続されており、２００Ｖ以上の高電圧を通電できるような電気抵抗を有することが好ましい。ここで、「２００Ｖ以上の高電圧を通電できる」とは、具体的には、２００Ｖ通電時に電流を２５Ａ程度とすることが可能であることを意味する。
【００４０】
尚、金属製のヒーターは、電気抵抗が低いため、このような高い電圧の電源を用いた場合、過剰に電流が流れ、電源回路を損傷させることがある。よって、本発明のハニカム型加熱装置１においては、セラミック部材の内部に発熱抵抗体が埋設されたセラミックヒーターを用いることが好ましい。セラミック部材の構成材料としては、ベリリア、窒化アルミニウム、窒化珪素、アルミナ等が好適に使用できる。また、発熱抵抗体の構成材料としては、銀（Ａｇ）、アルミニウム（Ａｌ）、金（Ａｕ）、ベリリウム（Ｂｅ）、銅（Ｃｕ）、マグネシウム（Ｍｇ）、モリブデン（Ｍｏ）、タングステン（Ｗ）、ルテニウム（Ｒｕ）、白金（Ｐｔ）等が好適に使用できる。また、発熱抵抗体の構成材料は、化合物であってもよく、この場合、ジルコニウム（Ｚｒ）、チタニウム（Ｔｉ）、ニオブ（Ｎｂ）、ハフニウム（Ｈｆ）、タンタル（Ｔａ）、モリブデン（Ｍｏ）、タングステン（Ｗ）の窒化物、炭化物、硼化物、珪化物等が好適に使用できる。
【００４１】
図３は、本発明のハニカム型加熱装置に使用されるヒーターの一例を示す概略断面図である。このヒーター９は、セラミック部材２３の内部に発熱抵抗体２２が埋設されたセラミックヒーターである。発熱抵抗体２２上には、ヒーター９（発熱抵抗体２２）に通電するための電極２１が立設されている。電極２１は、発熱抵抗体２２と同じ材質であってもよいし、異なる材質であってもよい。
【００４２】
本発明のハニカム型加熱装置１に使用されるハニカム基材２が導電性材料から形成されている場合、各ヒーター９は、各ヒーター９からハニカム基材２へ電流が流れるのを防止するための絶縁機能を有することが好ましい。各ヒーター９が絶縁機能を有していると、ハニカム基材２が導電性材料から形成されている場合においても、各ヒーター９からハニカム基材へ電流が流れて、短絡（ショート）するのを防止することができる。各ヒーター９に絶縁機能を付与する方法の一例としては、例えば、各ヒーター９の、ハニカム基材２の外周面８と対向する面に、層状の絶縁材を配設する方法が挙げられる。絶縁材の材質としては、窒化珪素、アルミナ等が好適に使用できる。
【００４３】
本発明のハニカム型加熱装置１では、ハニカム基材２の長さ方向（軸方向）に直行する断面において、ハニカム基材２の外周面８上に配置されている各ヒーター９の中心角αが、１８０゜以下であることが好ましい。また、この中心角αは、１０〜１８０゜であることがより好ましく、１０〜１００゜であることが更に好ましい。ここで、「各ヒーター９の中心角α」とは、図７に示すように、ハニカム基材２の長さ方向に直交する断面において、各ヒーター９の両端とハニカム基材２の中心Ｏとを結ぶ２本の線分により形成される角である。また、「ハニカム基材２の中心Ｏ」とは、図７に示すように、ハニカム基材２の長さ方向に直交する断面の外周形状が円形である場合は、その円の中心を意味する。また、ハニカム基材２の長さ方向に直交する断面の外周形状が円形以外の形状である場合は、その断面に内包される最大の円の中心を意味する。各ヒーター９の中心角αが、１８０゜を超えると、ハニカム基材２とヒーター９との間に隙間が生じ易くなる。また、各ヒーター９の中心角αが、１０゜未満では、１つのヒーター９で覆うことができる外周面８の範囲が狭くなり、ハニカム基材２を目標の温度まで加熱するために必要なヒーター９の数が多くなりすぎる場合がある。尚、図７においては、ハニカム基材２の隔壁が省略されている。
【００４４】
本発明のハニカム型加熱装置１において使用する接続体１１は、その断面積が１０．０〜３０．０ｍｍ２であり、かつ、その熱膨張係数が、ハニカム基材２の熱膨張係数より３．０×１０−６／℃以上大きい導体であれば、その材質や形態は特に制限されない。接続体１１として好適に使用できるものとしては、例えば、金属板を挙げることができる。接続体１１として、金属板を使用する場合、図２の接続体１１のように、複数のヒーター９の周りを取り囲むように、湾曲させた状態で使用することが好ましい。また、当該金属板には、図２の接続体１１のように、ヒーター９の電極２１が嵌合する孔部１８が設けられ、孔部１８において、金属板（接続体１１）がヒーター９の電極２１と電気的に接続されていることが好ましい。
【００４５】
また、本発明のハニカム型加熱装置１においては、接続体１１に、応力を緩和するための応力緩和部が設けられていることが好ましい。ここで言う「応力緩和部」とは、接続体によるヒーター間の拘束力を低下させ、ハニカム基材がヒーターにより加熱されて熱膨張した際に、接続体と当該接続体により接続された複数のヒーターとから、ハニカム基材に加わる応力を緩和する機能を有する部位である。図４は、応力緩和部の一例を示す概略側面図（ハニカム基材の長さ方向と直交する方向から見た概略図）である。この例では、隣接するヒーター９の電極２１間において、接続体１１に切り込みが形成されており、この切り込みが形成された部分が応力緩和部２５となる。このように切り込みが形成された部分は、他の部分に比べて剛性が低く変形し易いため、接続体１１によるヒーター９間の拘束力を低下させ、前記応力を緩和することができる。また、図５は、応力緩和部の他の一例を示す概略断面図（ハニカム基材の長さ方向と直交する断面の概略図）である。この例では、隣接するヒーター９の電極２１間において、接続体１１に折り曲げ部分が形成されており、この折り曲げ部分が応力緩和部２６となる。このような折り曲げ部分は、伸縮性を有するため、接続体１１によるヒーター９間の拘束力を低下させ、前記応力を緩和することができる。
【００４６】
本発明のハニカム型加熱装置１において、接続体１１は、その溶融温度が、１１００℃以上であることが好ましく、１３００℃以上であることがより好ましく、１５００℃以上であることが特に好ましい。このように、溶融温度が高い接続体１１を用いることで、接続体１１がより溶断し難くなる。接続体１１の材質は、特に限定されるものではないが、耐熱性が高く、低抵抗であることから、ニッケル（Ｎｉ）、Ｎｉ基合金及びステンレス鋼からなる群より選択された何れか一種の金属材料から構成されたものであることが好ましい。また、銅線がニッケルで被覆されたニッケル被覆銅線を、導体に用いることも好ましい。
【００４７】
本発明のハニカム型加熱装置１に使用されるハニカム基材２は、熱伝導率が２０Ｗ／ｍ・Ｋ以上のセラミック材料で構成されていることが好ましく、熱伝導率が５０Ｗ／ｍ・Ｋ以上のセラミック材料で構成されていることがより好ましい。ハニカム基材２が、このような熱伝導率の高い材料で構成されていることにより、ヒーター９の熱をハニカム基材２に効率良く伝達することができるとともに、ハニカム基材２全体を均一に発熱させることができる。尚、本発明において、ハニカム基材の熱伝導率は、レーザーフラッシュ法で測定した値である。
【００４８】
ハニカム基材２の構成材料としては、熱伝導性、耐熱性、耐食性に優れたＳｉＣ（炭化珪素）を主成分とするものが好ましい。尚、ここで言う「主成分」とは、材料全体の５０質量％以上であることを意味する。より具体的な構成材料としては、Ｓｉ−ＳｉＣ複合材、（Ｓｉ＋Ａｌ）−ＳｉＣ複合材、金属複合ＳｉＣ、再結晶ＳｉＣ、Ｓｉ３Ｎ４、ＳｉＣ等が好適な材料として挙げられる。但し、ハニカム基材２の気孔率が高すぎる場合には、これらの材料を用いても、高い熱伝導率が得られないことがあるため、ハニカム基材２は緻密質（気孔率が０〜５％程度）であることが好ましい。Ｓｉ−ＳｉＣ複合材は、ＳｉＣに金属Ｓｉが含浸されることで緻密に形成され、高い熱伝導率や耐熱性を示すため、ハニカム基材２の構成材料として特に好ましい。
【００４９】
ハニカム基材２の外周壁３の厚さは、隔壁４の厚さよりも厚いことが好ましい。このように、外周壁３の厚さを、隔壁４の厚さよりも厚くすることで、ハニカム基材２の強度を高めることができ、ハニカム基材２に必要な強度を確保し易くなる。
【００５０】
ハニカム基材２の外周壁３の厚さは、特に制限はないが、０．１５〜２．０ｍｍとすることが好ましく、０．３〜１．０ｍｍとすることが更に好ましい。外周壁３の厚さを０．１５ｍｍ以上とすることにより、ハニカム基材２の機械的強度を十分なものとし、衝撃や熱応力によってハニカム基材２が破損するのを防止することができる。また、外周壁３の厚さを２．０ｍｍ以下とすることにより、ヒーター９の熱を外周壁３を介して隔壁４まで効率良く伝達できる。
【００５１】
ハニカム基材２の隔壁４の厚さも、特に制限はないが、０．１〜１ｍｍとすることが好ましく、０．２〜０．５ｍｍとすることが更に好ましい。隔壁４の厚さを０．１ｍｍ以上とすることにより、ハニカム基材２の機械的強度を十分なものとし、衝撃や熱応力によってハニカム基材２が破損するのを防止することができる。また、隔壁４の厚さを１ｍｍ以下とすることにより、流体がセル５内を流れる際の圧力損失が大きくなるのを防止することができる。
【００５２】
ハニカム基材２のセル密度（単位断面積当たりのセルの数）については、特に制限はないが、２５〜２０００セル／平方インチ（４〜３２０セル／ｃｍ２）の範囲であることが好ましい。セル密度を２５セル／平方インチ（４セル／ｃｍ２）以上とすることにより、隔壁４の強度、ひいてはハニカム基材２自体の強度及び有効ＧＳＡ（幾何学的表面積）を十分なものとすることができる。また、セル密度を２０００セル／平方インチ（３２０セル／ｃｍ２）以下とすることにより、流体がセル５内を流れる際の圧力損失が大きくなるのを防止することができる。
【００５３】
ハニカム基材２の気孔率は、０〜５％程度であることがより好ましい。ハニカム基材２の気孔率をこのような範囲とすることにより、ハニカム基材２に必要な強度を確保し易くなるとともに、熱伝導率を向上させることができる。尚、ここで言う「気孔率」は、アルキメデス法により測定した値である。
【００５４】
ハニカム基材２の形状（外形）は、柱状であること以外は特に限定されず、例えば、円柱状、楕円柱状、多角柱状等の形状とすることができる。また、セル５のハニカム基材２の長さ方向に対して垂直な断面における形状（以下、「セル形状」という。）も特に限定されないが、四角形、六角形、八角形等の多角形あるいはそれらを組み合わせたもの、例えば四角形と八角形を組み合わせたもの等が好ましい。
【００５５】
ハニカム基材２の長さ方向に垂直な断面の直径（当該断面が円形以外の形状である場合は、当該断面に外接する円の直径）は、特に限定されるものではないが、３００ｍｍ以下であることが好ましく、２００ｍｍ以下であることがより好ましい。ハニカム基材２の長さ方向に垂直な断面の直径を、このような範囲とすることにより、ヒーター９の熱を、ハニカム基材２の内部の隔壁４まで、効率良く伝達することができる。
【００５６】
ハニカム基材２には、ストレスレリーフ（ｓｔｒｅｓｓ  ｒｅｌｉｅｆ）が形成されていることが好ましい。ストレスレリーフを形成することにより、ハニカム基材２内での応力緩和が可能となる。ストレスレリーフの代表的なものとしては、例えば、図６に示すように、ハニカム基材２の外周面８から内部方向に切り込まれたスリット１２が挙げられる。但し、ストレスレリーフは、このようなスリット１２に限定されるものではなく、本発明を逸脱しない範囲で公知のストレスレリーフを形成することができる。
【００５７】
本発明のハニカム型加熱装置１を、エンジンから排出される排ガスの排気経路に設置して使用する場合、ハニカム基材２の隔壁４に排ガス浄化用の触媒を担持させることが好ましい。このように隔壁４に触媒を担持させると、排ガス中のＣＯ、ＮＯｘ、ＨＣ等の有害物質を、触媒反応によって無害な物質にすることが可能になる。ここで、ハニカム基材２の隔壁４に担持させる触媒の種類は特に限定されないが、例えば、自動車排ガス浄化用途に用いる場合、貴金属を用いることが好ましい。貴金属としては、白金、ロジウム若しくはパラジウム、又はこれらを組み合わせたものが好ましい。これら貴金属の担持量は、ハニカム基材２の単位体積当たり、０．１〜５ｇ／Ｌとすることが好ましい。
【００５８】
貴金属等の触媒は、隔壁４に高分散状態で担持させるため、一旦、アルミナ等の比表面積の大きな耐熱性無機酸化物の粒子（担体微粒子）に担持させた後、その粒子とともにハニカム基材２の隔壁４に担持させることが好ましい。
【００５９】
本発明のハニカム型加熱装置１において、金属ケース１５の材質は、例えば、ステンレス鋼であることが好ましく、クロム系、クロム・ニッケル系のステンレス鋼であることが特に好ましい。
【００６０】
また、本発明のハニカム型加熱装置１においては、図１に示すように、ハニカム基材２の一方の端面６及び他方の端面７のそれぞれに近い部位において、ハニカム基材２と金属ケース１５との間に断熱材１７を配設することが好ましい。このように、断熱材１７を配設することによって、ヒーター９の熱が外部に逃げ難くなり、ヒーター９の熱を、ハニカム基材２に効率良く伝達することができる。断熱材１７の材質は特に限定されないが、ハニカム基材２の外周に巻き付けることによって、ハニカム基材２と金属ケース１５との間に容易に配設でき、断熱性も高いことから、セラミック繊維マットを用いることが好ましい。尚、接続体１１及び電極２１は、断熱材１７と接触しない構造とすることが好ましい。このような構造とすると、断熱材１７が吸水して、断熱材１７の電気絶縁性が低下したとしても、漏電や短絡による事故が生じ難くなる。また、接続体１１及び電極２１と断熱材１７との間には、耐熱性を有する断熱シートを配設することが望ましい。耐熱性を有する断熱シートとしては、マイカ材等からなるシートが好適なものとして挙げられる。
【００６１】
本発明のハニカム型加熱装置１の用途や使用形態は、特に限定されるものではないが、エンジンから排出される排ガスの排気経路に設置して使用することが、その効果を有効に活用する観点から好ましい。そして、その場合、本発明のハニカム型加熱装置１は、エンジンの始動前に各ヒーター９への通電を開始することにより各ヒーター９を発熱させて、排ガス浄化用の触媒を担持させたハニカム基材２を、その触媒の触媒活性温度以上の温度に昇温させるために使用することが好ましい。本発明のハニカム型加熱装置１を、このように使用すると、エンジン始動直後から、活性化した触媒により、排ガス中に含まれる有害成分を効率良く浄化することができる。
【００６２】
（２）ハニカム型加熱装置の製造方法：
本発明のハニカム型加熱装置の製造方法の一例を説明する。まず、ハニカム基材を作製するために、セラミック原料を含有する成形原料を作製する。セラミック原料には、先にハニカム基材の材料として例示したセラミックスを形成できるような粉末を好適に使用することができる。例えば、ハニカム基材の構成材料として、Ｓｉ−ＳｉＣ複合材を採用する場合には、ＳｉＣ粉末をセラミック原料とすることが好ましい。成形原料は、このようなセラミック原料に、必要に応じて、分散媒、有機バインダ、無機バインダ、界面活性剤等の添加剤を混合して調製することが好ましい。
【００６３】
次に、成形原料を混練して柱状の坏土を形成する。成形原料を混練して坏土を形成する方法には、特に制限はない。好適な方法としては、例えば、ニーダー、真空土練機等を用いる方法を挙げることができる。
【００６４】
次いで、格子状のスリットが形成された口金を用いて、坏土から、隔壁と外周壁とを有するハニカム成形体を押出成形し、このハニカム成形体を乾燥する。乾燥方法は、特に限定されるものではない。好適な乾燥方法としては、例えば、熱風乾燥、マイクロ波乾燥、誘電乾燥、減圧乾燥、真空乾燥、凍結乾燥等を挙げることができる。これらの内でも、誘電乾燥、マイクロ波乾燥、熱風乾燥を単独で又は組合せて行うことが好ましい。
【００６５】
続いて、乾燥後のハニカム成形体（ハニカム乾燥体）を焼成して、ハニカム基材を作製する。尚、この焼成（本焼成）の前に、ハニカム成形体中に含まれているバインダ等を除去するため、仮焼（脱脂）を行うことが好ましい。仮焼の条件は、特に限定されるものではなく、ハニカム成形体中に含まれている有機物（有機バインダ等）を除去（燃焼）することができるような条件あればよい。ハニカム成形体を焼成（本焼成）する条件（温度、時間、雰囲気等）は、成形原料の種類により異なるため、その種類に応じて適当な条件を選択すればよい。例えば、Ｓｉ−ＳｉＣ複合材から構成されるハニカム基材を作製する場合は、ＳｉＣ粉末を含むハニカム成形体上に、塊状の金属Ｓｉを載置して、減圧の不活性ガス又は真空中で焼成し、金属Ｓｉをハニカム成形体に含浸させる。この焼成により、ＳｉＣ粒子の隙間に金属Ｓｉが充填された緻密質（低気孔率）のハニカム基材が得られる。尚、ハニカム基材には、必要に応じて、スリット等のストレスレリーフを形成してもよい。
【００６６】
また、ハニカム基材の隔壁に排ガス浄化用の触媒を担持させる場合には、例えば、予め、担体微粒子となるセラミックス粉末に、貴金属等の触媒成分を含む水溶液を含浸させた後、乾燥し、焼成することにより触媒コート微粒子を得る。こうして得られた触媒コート微粒子に、分散媒（水等）、その他の添加剤を加えてコーティング液（スラリー）を調製する。そして、このスラリーを、吸引法等の従来公知のコーティング方法を用いて、ハニカム基材の隔壁にコーティングした後、乾燥し、焼成することによって、ハニカム基材の隔壁に触媒を担持させる。
【００６７】
次に、ヒーターを作製する。尚、以下に説明する作製方法は、抵抗加熱式ヒーターの一種であるセラミックヒーターを作製する方法の一例である。まず、窒化アルミニウム、窒化珪素、アルミナ等のセラミック原料に、適宜、焼結助剤、バインダ等を添加してヒーター用成形原料を得る。このヒーター用成形原料からハニカム基材の外周面と同程度に湾曲したプレート成形体を作製し、それを焼成することで、セラミックプレートを作製する。このセラミックプレートの表面に、発熱抵抗体を印刷した後に再度焼成する。発熱抵抗体としては、銀（Ａｇ）、アルミニウム（Ａｌ）、金（Ａｕ）、ベリリウム（Ｂｅ）、銅（Ｃｕ）、マグネシウム（Ｍｇ）、モリブデン（Ｍｏ）、タングステン（Ｗ）、ルテニウム（Ｒｕ）、白金（Ｐｔ）等からなるものが好適に使用できる。また、発熱抵抗体は、化合物からなるものであってもよく、この場合、ジルコニウム（Ｚｒ）、チタニウム（Ｔｉ）、ニオブ（Ｎｂ）、ハフニウム（Ｈｆ）、タンタル（Ｔａ）、モリブデン（Ｍｏ）、タングステン（Ｗ）の窒化物、炭化物、硼化物、珪化物等からなるものが好適に使用できる。
【００６８】
次いで、発熱抵抗体上に、発熱抵抗体と電気的に接続するように、棒状の電極を立設する。続いて、前記セラミックプレートと同様の方法で作製したセラミックプレートに、電極挿通用の孔部を設け、それを、発熱抵抗体が印刷された前記セラミックプレートに重ね合わせて接着する。このようにして、ハニカム基材の外周面と同程度に湾曲した凹円弧状の面を有するセラミックヒーターが得られる。
【００６９】
こうして得られた複数のセラミックヒーターを、ハニカム基材の外周面の周方向に沿って、外周面を取り囲むように隣接配置し、各セラミックヒーターの凹円弧状の面をハニカム基材の外周面に接触させる。次いで、１０．０〜３０．０ｍｍ２の断面積を有し、その熱膨張係数が、ハニカム基材の熱膨張係数より３．０×１０−６／℃以上大きい接続体（例えば、金属板）を、ハニカム基材の外周面の周方向に沿って配設し、各ヒーターの電極と電気的に接続する。次に、ハニカム基材の一方の端面及び他方の端面にそれぞれ近い部位において、ハニカム基材の外周に、セラミック繊維マット（断熱材）を巻き付け、金属ケース内に収納する。尚、接続体には、外部の電源から当該接続体を通じてヒーターに通電するための電線の一端を接続し、当該電線の他の一端を、金属ケースの外部に引き出しておくことが好ましい。
【００７０】
以上により、エンジンから排出される排ガスの排気経路等に設置可能な、本発明のハニカム型加熱装置が得られる。
【００７１】
（３）ハニカム型加熱装置の使用方法：
本発明のハニカム型加熱装置の使用方法において使用されるハニカム型加熱装置は、上述の本発明のハニカム型加熱装置１であって、ハニカム基材に排ガス浄化用の触媒を担持させたものである。この使用方法においては、ハニカム基材に排ガス浄化用の触媒を担持させたハニカム型加熱装置１を、エンジンから排出される排ガスの排気経路に設置する。そして、エンジンの始動前に各ヒーター９への通電を開始することにより各ヒーター９を発熱させて、排ガス浄化用の触媒を担持させたハニカム基材２を、触媒の触媒活性温度以上の温度に昇温させる。この使用方法によれば、エンジン始動直後から、活性化した触媒により、排ガス中に含まれる有害成分を効率良く浄化することが可能となる。
【実施例】
【００７２】
以下、本発明を実施例に基づいて更に詳細に説明するが、本発明はこれらの実施例に限定されるものではない。【００７３】
（実施例１）
ＳｉＣ粉末に、バインダ及び水を加えてハニカム基材用成形原料を作製し、それを真空土練機で混練して、円柱状の坏土を得た。この坏土から、押出成形により、一方の端面から他方の端面まで延びる複数のセルを区画形成する隔壁と、その隔壁を取り囲む外周壁とを有する円柱状のハニカム成形体を得た。その後、このハニカム成形体をマイクロ波及び熱風で乾燥することにより、ハニカム乾燥体を得た。次いで、このハニカム乾燥体上に、塊状の金属Ｓｉを載置し、真空炉中で焼成し、Ｓｉ−ＳｉＣ複合材から構成されたハニカム基材を得た。こうして得られたハニカム基材は、直径が９０ｍｍ、長さが７５ｍｍの円柱状で、外周面の面積は２１１９５ｍｍ２、外周壁の厚さは０．３ｍｍ、隔壁の厚さは０．１５ｍｍ、セル形状は正方形、セル密度は４００セル／ｃｍ２であった。また、ハニカム基材の気孔率は、５％であった。【００７４】
次に、Ｓｉ３Ｎ４粉末に、バインダ及び水を加えてヒーター用成形原料を作製した。このヒーター用成形原料からハニカム基材の外周面と同程度に湾曲したプレート成形体を作製し、それを焼成することで、セラミックプレートを作製した。このセラミックプレートの表面に、白金からなる発熱抵抗体を印刷した後に再度焼成した。次いで、発熱抵抗体上に、発熱抵抗体と電気的に接続するように、棒状の電極を立設した。続いて、前記セラミックプレートと同様の方法で作製したセラミックプレートに、電極挿通用の孔部を設け、それを、発熱抵抗体が印刷されたセラミックプレートに重ね合わせて接着した。このようにして、ハニカム基材の外周面と同程度に湾曲した凹円弧状の面を有するセラミックヒーターを得た。このヒーターの凹円弧状の面は、幅（円弧部分の長さ）が１０ｍｍ、長さ（円弧部分に垂直な方向の長さ）が６５ｍｍであった。【００７５】
続いて、前記のようにして得られた８個のヒーターを、ハニカム基材の外周面の周方向に沿って、その外周面上に隣接配置し、各ヒーターの凹円弧状の面をハニカム基材の外周面に接触させた。このとき、ハニカム基材の外周面の周方向において、隣接するヒーター間の間隔が全て等しくなるようにヒーターの配置を調整した。次いで、２７．０ｍｍ２の断面積を有し、その熱膨張係数が、ハニカム基材の熱膨張係数より１０．５×１０−６／℃大きいＳＵＳ４３０製の金属板を湾曲させて、ハニカム基材の外周面の周方向に沿って配設し、各ヒーターの電極と電気的に接続した。金属板には、予め、各ヒーターの電極と嵌合する孔部を設けておき、当該孔部にて各ヒーターの電極と電気的に接続した。次に、ハニカム基材の一方の端面及び他方の端面にそれぞれ近い部位において、ハニカム基材の外周に、アルミナファイバーマット（断熱材）を巻き付け、筒状の金属ケース内に収納した。尚、接続体には、予め、外部の電源から接続体を通じてヒーターに通電するための電線の一端を接続しておき、当該電線の他の一端を、金属ケースの外部に引き出した。以上のようにして、実施例１のハニカム型加熱装置を得た。【００７６】
（評価）
上記のようにして得られた１０個のハニカム型加熱装置に、それぞれ７．５Ｗの電力を４０秒間にわたって印加するというサイクルを、１０サイクル繰り返した。その後、ハニカム基材が破損していたハニカム型加熱装置の個数を調べて、その結果を表１に示した。【００７７】
（実施例２）
金属板の材質をインバーに変更することにより、金属板の熱膨張係数を、ハニカム基材の熱膨張係数より３．６×１０−６／℃大きくした以外は、実施例１と同様にして、実施例２のハニカム型加熱装置を得た。こうして得られた１０個のハニカム型加熱装置について、実施例１と同様の方法で、ハニカム基材が破損していたハニカム型加熱装置の個数を調べて、その結果を表１に示した。【００７８】
（実施例３）
金属板の断面積を２０．０ｍｍ２に変更し、金属板の材質をＳＵＳ３０４に変更することにより、金属板の熱膨張係数を、ハニカム基材の熱膨張係数より１５．７×１０−６／℃大きくした以外は、実施例１と同様にして、実施例３のハニカム型加熱装置を得た。こうして得られた１０個のハニカム型加熱装置について、実施例１と同様の方法で、ハニカム基材が破損していたハニカム型加熱装置の個数を調べて、その結果を表１に示した。【００７９】
（比較例１）
金属板の代わりに、断面積が３８．５ｍｍ２のタングステン製ケーブルを用いることにより、当該ケーブルの熱膨張係数を、ハニカム基材の熱膨張係数より１．３×１０−６／℃大きくした以外は、実施例１と同様にして、比較例１のハニカム型加熱装置を得た。こうして得られた１０個のハニカム型加熱装置について、実施例１と同様の方法で、ハニカム基材が破損していたハニカム型加熱装置の個数を調べて、その結果を表１に示した。【００８０】
（比較例２）
タングステン製ケーブルの代わりに、ＳＵＳ４３０製ケーブルを用いて、当該ケーブルの熱膨張係数を、ハニカム基材の熱膨張係数より１０．５×１０−６／℃大きくした以外は、比較例１と同様にして、比較例２のハニカム型加熱装置を得た。こうして得られた１０個のハニカム型加熱装置について、実施例１と同様の方法で、ハニカム基材が破損していたハニカム型加熱装置の個数を調べて、その結果を表１に示した。【００８１】
（比較例３）
ニッケル製ケーブルの断面積を３３．０ｍｍ２に変更した以外は、比較例１と同様にして、比較例３のハニカム型加熱装置を得た。こうして得られた１０個のハニカム型加熱装置について、実施例１と同様の方法で、ハニカム基材が破損していたハニカム型加熱装置の個数を調べて、その結果を表１に示した。【００８２】
【表１】
2017086019.tif 000003
【００８３】
（考察）
表１に示すとおり、接続体の断面積が１０．０〜３０．０ｍｍ２で、接続体とハニカム基材との熱膨張係数差が３．０×１０−６／℃以上である実施例１〜３は、ハニカム基材が破損していたハニカム型加熱装置の個数が、１０個中２個以下であった。一方、接続体の断面積が３０．０ｍｍ２を超えるとともに、前記熱膨張係数差が３．０×１０−６／℃未満である比較例１，３と、接続体の断面積が３０．０ｍｍ２を超える比較例２は、ハニカム基材が破損していたハニカム型加熱装置の個数が、１０個中７個以上であった。
【産業上の利用可能性】
【００８４】
本発明は、自動車等のエンジンから排出される排ガスの排気経路に設置され、排ガス浄化用の触媒を、その活性温度まで早期に昇温させるためのハニカム型加熱装置及びその使用方法として、好適に利用することができる。
【符号の説明】
【００８５】
１：ハニカム型加熱装置、２：ハニカム基材、３：外周壁、４：隔壁、５：セル、６：一方の端面、７：他方の端面、８：外周面、９：ヒーター、１０：凹円弧状の面（ハニカム基材の外周面と対向する面）、１１：接続体、１１ａ：接続体、１１ｂ：接続体、１２：スリット、１５：金属ケース、１７：断熱材、１８：孔部、２１：電極、２１ａ：電極、２１ｂ：電極、２２：発熱抵抗体、２３：セラミック部材、２５：応力緩和部、２６：応力緩和部、３０ａ：電線、３０ｂ：電線、Ｏ：中心、α：中心角。
【図１】
2017086019.tif 000004
【図２】
2017086019.tif 000005
【図３】
2017086019.tif 000006
【図４】
2017086019.tif 000007
【図５】
2017086019.tif 000008
【図６】
2017086019.tif 000009
【図７】
2017086019.tif 000010
【国際調査報告】
2017086019.tif 000011
2017086019.tif 000012
2017086019.tif 000013